"iロジンまたはその水素化誘導体の1種以上を含んでなるカルボン酸;ii少なくとも1種の金属酸化物化合物;iii脱水剤、およびiv1種以上の結合剤:を含んでなる塗料組成物であって、塗料組成物の製造において、成分iまたはiiのいずれかの添加の前に、脱水剤が、成分iまたはiiの他方と接触されることを特徴とする、塗料組成物。成分iまたはiiのいずれかの添加の前に、脱水剤が、成分iまたはiiの他方と接触され、また混合される、請求項1記載の塗料組成物。カルボン酸が約12~25重量の間の量で塗料組成物中に含まれる、いずれかの前記請求項に記載の塗料組成物。少なくとも1種の金属酸化物化合物が、酸化銅I、酸化亜鉛および酸化鉄IIIの1種以上から選択される、いずれかの前記請求項に記載の塗料組成物。少なくとも1種の金属酸化物化合物が、約40~60重量の間の量で塗料組成物中に含まれる、いずれかの前記請求項に記載の塗料組成物。脱水剤が無水石膏および/または分子ふるい/ゼオライトの1種以上から選択される、いずれかの前記請求項に記載の塗料組成物。脱水剤が約1~5重量の間の量で塗料組成物中に含まれる、いずれかの前記請求項に記載の塗料組成物。結合剤が、次のモノマー:C1-C10アルキルC0-C10アルクアクリレート;トリアルキルシリルC0-C10アルクアクリレートの1種以上から形成されるオリゴマーまたはポリマー材料を含んでなる、いずれかの前記請求項に記載の塗料組成物。結合剤が1~5重量の間の量で塗料組成物中に含まれる、いずれかの前記請求項に記載の塗料組成物。結合剤が、少なくとも50重量の、バーサチック酸のビニルエステルのモノマー単位から形成されるオリゴマーまたはポリマー組成物を含んでなる、請求項1~7のいずれかに記載の塗料組成物。ロジンまたはその水素化誘導体の1種以上を含んでなるカルボン酸;および少なくとも1種の金属酸化物化合物を含んでなる、3重量未満の金属カルボン酸塩を含む塗料組成物。請求項1~11のいずれかに記載の塗料組成物で塗布された船舶または海洋構造物。iロジンまたはその水素化誘導体の1種以上を含んでなるカルボン酸、ii少なくとも1種の金属酸化物化合物、iii脱水剤、およびiv1種以上の結合剤:を含んでなる塗料組成物を形成する方法であって、成分iまたはiiのいずれかの添加の前に、脱水剤iiiを、成分iまたはiiの他方と接触させる工程を含む、方法。本発明の第1の態様に従うと、iロジンまたはその水素化誘導体の1種以上を含んでなるカルボン酸;ii少なくとも1種の金属酸化物化合物;iii脱水剤;およびiv1種以上の結合剤:を含んでなる塗料組成物であって、塗料組成物の製造において、成分iまたはiiのいずれかの添加の前に、脱水剤iiiが成分iまたはiiの他方と接触させられることを特徴とする塗料組成物が提供される。有利なことには、塗料組成物の製造中に、驚くべきことには、成分iまたはiiのいずれかの添加の前に、成分iまたはiiの他方への脱水剤の接触が、金属樹脂酸塩をほとんどまたは全く含まない塗料組成物をもたらすことが発見された。このような塗料は驚くべきことには、より大量の金属樹脂酸塩が形成される塗料に比較して、より高い自己研磨率のような有利な特性を示すことが見出された。更に、このような塗料は、より早く、より一定の侵食率をもつことが示された。これは船舶における亜熱帯地域において、そしてより遅く移動する船舶上および低い運行速度<70をもつ船舶上の性能および使用に対して有益である。更に、本発明の塗料組成物は先行技術の塗料より高い容積の固形分を含む約55の代わりに、典型的には約70。これは、塗料組成物をより経済的に、そして、使用時により環境に優しいものにさせる典型的には約33少ない溶剤排出。どんな学説に対しても制約されることを望まないが、カルボン酸と金属酸化物化合物の反応は、反応を開始させるための触媒として痕跡量の水を要すると考えられる。次にカルボン酸と金属酸化物間の反応は更なる水を放出し、それにより反応を促進する。従って、成分iまたはiiのいずれかの添加の前に、成分iまたはiiの他方に、脱水剤iiiを添加することは、カルボン酸と金属酸化物化合物のあらゆる反応の前に、その系から痕跡の水を除去する。カルボン酸iまたは少なくとも1種の金属酸化物化合物iiの添加の前に、脱水剤iiiが塗料組成物の溶剤または他の成分に添加され、その後、成分iまたはiiのいずれかが、成分iまたはiiの他方の添加の前に添加されることができることは,当業者により認められるであろう。脱水剤は好適には、成分iまたはiiのいずれかの添加の前に、成分iまたはiiの他方と接触され、混合される。一つの態様において、脱水剤は成分iまたはiiのいずれかと接触され、次に、一定の時間Tの経過後に、成分iまたはiiの他方が添加される。経過期間Tは好適には、少なくとも5秒、より好適には少なくとも30秒、そして更により好適には、少なくとも1分である。脱水剤は好適には、成分iまたはiiのいずれかの添加の前に、脱水剤が、脱水剤および成分iまたはiiの混合物全体にわたり十分に均等に分散されてdivided、それから実質的にあらゆる水を除去するような時間、温度、圧力および場合により混合の条件下で、成分iまたはiiの他方と接触させられる。脱水剤は好適には、成分iまたはiiのいずれかが添加される時に、脱水剤が、脱水剤および成分iまたはiiの混合物全体にわたり十分に均等に分散されて、実質的に金属樹脂酸塩の形成を妨げるような時間、温度、圧力および場合により混合の条件下で、成分iまたはiiの他方と接触させられる。カルボン酸は、ロジンまたはその水素化誘導体の1種以上を含んでなる。本明細書で使用される用語ロジンは、特定の種の樹木において造られる、表面の切り込みからのゴム浸出物の収穫物の製品を表す。ロジンは時々、松から得られる製品と限定的に定義される。しかし、本明細書で使用される総称的用語ロジンよりなる同様な製品はコンゴコーパル、カウリコーパル、ダマールおよびマニラゴムを含む。本明細書で使用されるロジンを得るその他の方法は、森林が伐採された後に、松の切り株から材木ロジンを溶解する、またはトール油のロジンを製造するためにクラフト紙製造工程の副産物を精製する工程を含む。ロジンは典型的には、樹脂酸、主としてアビエチン酸多環式モノカルボン酸の混合物を含んでなる。従って、本明細書で使用されるロジンはまた、このような混合物を表す。本明細書で使用されるロジンはまた、合成により生成されるロジンまたは樹脂酸および、純粋なまたは、アビエチン酸のような実質的に純粋な樹脂酸を表す。ロジンの水素化誘導体は、部分的または全体に水素化されたロジンを含む。例えば、ロジンの主要成分は、2カ所のエチレン不飽和を含むアビエチン酸である。従って、部分的に水素化されたロジンは、アビエチン酸のエチレン不飽和部位の一つが水素化されたロジンを表し、他方、完全に水素化されたロジンはアビエチン酸のエチレン不飽和部位の両方が水素化されたロジンを表すことができる。カルボン酸は好適には、約5~50重量の間、より好適には、約5~40重量の間、更に好適には、約10~30重量の間、そして更により好適には、約12~25重量の間の量で塗料組成物中に含まれる。金属酸化物化合物は好適には、酸化銅I、酸化銅II、酸化亜鉛、酸化鉄II、酸化鉄III、CaO、MgO、TiO2、MnO2の一つ以上から選択される。特に好適な金属酸化物化合物は酸化銅I、酸化亜鉛および酸化鉄IIIの一つ以上のから選択される。少なくとも1種の金属酸化物化合物は好適には、約90重量まで、より好適には約80重量まで、そして最も好適には約70重量までの量で塗料組成物中に含まれる。少なくとも1種の金属酸化物化合物は好適には、少なくとも約10重量、より好適には少なくとも約20重量、そして更により好適には約30重量の量で塗料組成物中に含まれる。少なくとも1種の金属酸化物化合物は好適には、約20~70重量の間、より好適には約30~65重量の間、そして更により好適には約40~60重量の間の量で塗料組成物中に含まれる。脱水剤は好適には、組成物から水を除去することができるあらゆる物質である。脱水剤は好適には、無機化合物である。好適な脱水剤は、sylosiv、sylosivA4、無水石膏CaSO4、合成ゼオライト吸着剤商品名:MolecularSieve、等、オルソエステル、例えばオルソギ酸メチルおよびオルソ酢酸メチル、オルソホウ酸エステル、シリケートおよびイソシアネート商品名:AdditiveT1の1種以上を含む。とりわけ、無水石膏およびMolecularSieveは脱水剤として好適である。脱水剤は個々に、またはあらゆる組み合わせで使用することができる。脱水剤は好適には、約0.1~10重量の間の量で、より好適には約0.5~8重量の間の量で、そして更により好適には、約1~5重量の間の量で塗料組成物中に含まれる。結合剤は好適には、あらゆる塗料形成結合剤である。結合剤はオリゴマーまたはポリマーの結合剤を含んでなることができる。結合剤は好適には、オリゴマーまたはポリマー材料materialを含んでなる。結合剤はアクリレート材料、例えばポリアクリレート材料を含んでなることができる。結合剤はシリルアクリレート材料、例えばポリシリルアクリレート材料を含んでなることができる。オリゴマーまたはポリマー材料は1種以上のモノマーから形成することができる。言い換えると、オリゴマーまたはポリマー材料はホモポリマー/ホモオリゴマーまたはコポリマー/コオリゴマーターポリマー/ターオリゴマー等であることができる。結合剤は1種以上のオリゴマーまたはポリマー材料を含んでなることができる。オリゴマーまたはポリマー材料は好適には、以下のモノマー:アルキルアクリレート、アルキルアルクアクリレートalkacrylate、R13シリルアクリレートここで各R1基は独立に、あらゆるアルキル、アルケニル、アルキニル、アラルキルまたはアリール基から選択される、R23シリルアルクアクリレートここで各R2基は独立に、あらゆるアルキル、アルケニル、アルキニル、アラルキルまたはアリール基から選択される、一般式II:R34-mSiOR4mIIをもつモノマーここで、各R3は独立に、あらゆるアルキル、アルケニル、アルキニル、アラルキルまたはアリール基から選択され、そして各R4は独立に、水素またはあらゆるアルキル、アルケニル、アルキニル、アラルキル、アリールから選択され、そしてm=1~4:の1種以上から形成される。本明細書で使用される用語アルクalkまたはアルキルは、別記されない限り、直鎖、分枝、環式または多環式部分またはそれらの組み合わせ物であり、また1~20個の炭素原子、好適には1~10個の炭素原子、より好適には1~8個の炭素原子、更により好適には1~6個の炭素原子、更により好適には1~4個の炭素原子を含む飽和炭化水素基に関する。これらの基は、場合により、クロロ、ブロモ、ヨード、シアノ、ニトロ、OR19、OCOR20、COR21、COOR22、NR23R24、CONR25R26、SR27、COSR27、CSNR25R26、アリールまたはHetで置換されていてもよくここでR19~R27はそれぞれ独立に水素、アリールまたはアルキルを表す、そして/あるいは1個以上の酸素原子もしくは硫黄原子、またはシラノもしくはジアルキルシロキサン基が差しはさまれていることができる。このような基の例は独立に、メチル、エチル、n-プロピル、イソプロピル、n-ブチル、イソブチル、sec-ブチル、tert-ブチル、2-メチルブチル、ペンチル、イソ-アミル、ヘキシル、シクロヘキシル、3-メチルペンチル、オクチル等から選択することができる。本明細書で使用される用語アルケニルは、直鎖、分枝、環式または多環式部分またはそれらの組み合わせ物であり、また2~18個の炭素原子、好適には2~10個の炭素原子、より好適には2~8個の炭素原子、更により好適には2~6個の炭素原子、更により好適には2~4個の炭素原子を含む、1個または数個の、好適には4個までの二重結合をもつ炭化水素基に関する。これらの基は場合により、ヒドロキシル、クロロ、ブロモ、ヨード、シアノ、ニトロ、OR19、OCOR20、COR21、COOR22、NR23R24、CONR25R26、SR27、COSR27、CSNR25R26、アリールまたはHetで置換されてもよくここでR19~R27はそれぞれ独立に、水素、アリールまたはアルキルを表す、そして/あるいは1個以上の酸素もしくは硫黄原子、またはシラノもしくはジアルキルシロキサン基が差しはさまれていることができる。このような基の例は、ビニル、アリル、イソプロペニル、ペンテニル、ヘキセニル、ヘプテニル、シクロプロペニル、シクロブテニル、シクロペンテニル、シクロヘキセニル、1-プロペニル、2-ブテニル、2-メチル-2-ブテニル、イソプレニル、ファルネシル、ゲラニル、ゲラニルゲラニル、等を含むアルケニル基から、独立に選択することができる。本明細書で使用される用語アルキニルは、直鎖、分枝、環式または多環式部分またはそれらの組み合わせ物であり、また2~18個の炭素原子、好適には2~10個の炭素原子、より好適には2~8個の炭素原子、更により好適には2~6個の炭素原子、更により好適には2~4個の炭素原子を有する、1個または数個の、好適には4個までの三重結合をもつ炭化水素基に関する。これらの基は場合により、ヒドロキシ、クロロ、ブロモ、ヨード、シアノ、ニトロ、OR19、OCOR20、COR21、COOR22、NR23R24、CONR25R26、SR27、COSR27、CSNR25R26、アリールまたはHetで置換されてもよくここでR19~R27はそれぞれ独立に、水素、アリールまたは低級アルキルを表す、そして/あるいは1個以上の酸素もしくは硫黄原子、またはシラノもしくはジアルキルシロキサン基が差しはさまれていることができる。このような基の例は、独立に、エチニル、プロピニル、プロパルギル、ブチニル、ペンチニル、ヘキシニル等を含むアルキニル基から選択することができる。本明細書で使用される用語アリールは、1個の水素の除去により芳香族炭化水素から誘導される有機基に関し、また各環に7員までの、あらゆる単環式、二環式または多環式炭素環を含み、ここで、その少なくとも1個の環は芳香族である。これらの基は場合により、ヒドロキシ、クロロ、ブロモ、ヨード、シアノ、ニトロ、OR19、OCOR20、COR21、COOR22、NR23R24、CONR25R26、SR27、COSR27、CSNR25R26、アリールまたはHetで置換されてもよくここでR19~R27はそれぞれ独立に、水素、アリールまたは低級アルキルを表す、そして/あるいは1個以上の酸素もしくは硫黄原子、またはシラノもしくはジアルキルシリコン基が差しはさまれていることができる。このような基の例は独立に、フェニル、p-トリル、4-メトキシフェニル、4-tert-ブトキシフェニル、3-メチル-4-メトキシフェニル、4-フルオロフェニル、4-クロロフェニル、3-ニトロフェニル、3-アミノフェニル、3-アセタミドフェニル、4-アセタミドフェニル、2-メチル-3-アセタミドフェニル、2-メチル-3-アミノフェニル、3-メチル-4-アミノフェニル、2-アミノ-3-メチルフェニル、2,4-ジメチル-3-アミノフェニル、4-ヒドロキシフェニル、3-メチル-4-ヒドロキシフェニル、1-ナフチル、2-ナフチル、3-アミノ-1-ナフチル、2-メチル-3-アミノ-1-ナフチル、6-アミノ-2-ナフチル、4,6-ジメトキシ-2-ナフチル、テトラヒドロナフチル、インダニル、ビフェニル、フェナントリル、アントリルまたはアセナフチル等から選択することができる。本明細書で使用される用語アラルキルは、そのアルキルとアリールが前記の定義と同様な意味をもち、またそれらのアルキルまたはアリール部分により隣接する基に結合されることができる式アルキル-アリールの基に関する。このような基の例は、独立に、ベンジル、フェネチル、ジベンジルメチル、メチルフェニルメチル、3-2-ナフチル-ブチル、等から選択することができる。本明細書に使用される時の用語Hetは、その環が窒素、酸素、硫黄から選択される1個以上のヘテロ原子およびそれらの混合物を含み、またその環が1個以上の二重結合を含むかまたは非芳香族、一部芳香族もしくは全部が芳香族の特性をもつことができる、4~12員、好適には4~10員の環系を含む。該環系は単環式、二環式または縮合であってもよい。本明細書に特定される各Het基は場合により、ハロ、シアノ、ニトロ、オキソ、低級アルキルそのアルキル基自体は場合により置換されても、または以下に定義されるような末端であってもよいOR19、OCOR20、COR21、COOR22、NR23R24、CONR25R26、SR27、COSR27またはCSNR25R26から選択される1個以上の置換基により置換されており、ここでR19~R27はそれぞれ独立に、水素、アリールまたは低級アルキルこのアルキル基自体は場合により置換されてもまたは以下に定義されるように末端であってもよいを表す。従って、用語Hetは、場合により置換されたアゼチジニル、ピロリジニル、イミダゾリル、インドリル、フラニル、オキサゾリル、イソオキサゾリル、オキサジアゾリル、チアゾリル、チアジアゾリル、トリアゾリル、オキサトリアゾリル、チアトリアゾリル、ピリダジニル、モルホリニル、ピリミヂニル、ピラジニル、キノリニル、イソキノリニル、ピペリジニル、ピラゾリルおよびピペラジニルのような基を含む。Hetにおける置換はHet環の炭素原子において、または、適当な場合には1個以上のヘテロ原子において実施されることができる。Het基はまた、Nオキシドの形態にあることができる。疑念を回避するために、本明細書における複合基中のアルキル、アルケニル、アルキニル、アリールまたはアラルキルに対する言及は適宜に解釈されるべきであり、例えば、アミノアルキル中のアルキルまたはアルコキシ中のアルクの言及は、前記のアルクまたはアルキル等として解釈するべきである。オリゴマーまたはポリマー材料は、以下のモノマー:C1-C10アルキルC0-C10アルクアクリレート、トリアルキルまたはトリアルコキシシリルC0-C10アルクアクリレートの1個以上から形成されることができる。特に好適なモノマーは、アルキルアクリレートおよびアルキルアルクアクリレート、例えばメチルアクリレート、エチルアクリレート、プロピルアクリレート、ブチルアクリレート、メチルメタアクリレート、エチルメタアクリレート、プロピルメタアクリレートおよびブチルメタアクリレートである。オリゴマーまたはポリマー材料はまた、塩化ビニル、ビニルエーテル、ビニルイソブチルエーテル、ビニルアセテート、ビニルアルコールを含むことができる。結合剤は亜鉛アクリレートを含んでなることができる。結合剤は銅アクリレートを含んでなることができる。結合剤は好適には不活性結合剤である。用語の不活性結合剤により、それは、その塗料が調製され、塗布され、または使用される条件下で、一般的な自己研磨防汚塗料成分、例えば酸化亜鉛、酸化銅、酸化鉄、ロジン反応性カルボン酸基および二重結合を含む、チクソトロープ剤等に対して、化学的に反応性でない結合剤を意味する。結合剤は好適には、更に、海水に関しても不活性であり、従って、海水への長期の曝露時に、塗料の過剰な膨張および/または水の取り込みおよび加水分解が起らない。更に、ロジンが結合剤として働くことができる。従って、ロジンとしてカルボン酸iが選択される場合、ロジンはまた1種以上の結合剤ivであることができる。塗料組成物は唯一の結合剤を含んでなることができる。しかし、一つの態様において、塗料組成物は2種以上の結合剤を含んでなることができる。結合剤は好適には、約0.1~20重量の間、より好適には約0.5~10重量の間、より好適には1~5重量の間の量で塗料組成物中に含まれる。塗料組成物は溶剤、顔料、チクソトロープ剤、殺生剤等のようなその他の成分を含むことができる。溶剤は例えば、キシレン、トルエン、ケトンアセトン、MIBK、MAK等、高沸点芳香族溶剤、エチルアセテートおよびブチルアセテートのような有機溶剤であることができる。顔料は酸化鉄III、二酸化チタン、酸化亜鉛等の1種以上から選択することができる。多数の顔料が金属酸化物化合物であることは当業者により認められると考えられる。このようなシナリオにおいて、本発明との関連において、顔料は金属酸化物化合物として処理されるべきであり、従ってカルボン酸を添加する前に組成物の脱水剤に添加するか、または脱水剤がカルボン酸に添加される後に組成物に添加されるべきであることが認められるべきである。一つの態様において、塗料組成物はまた、金属樹脂酸塩、例えば樹脂酸亜鉛、樹脂酸銅、樹脂酸カルシウムまたは樹脂酸マグネシウムを含むことができる。金属樹脂酸塩は約0.1~10重量の間、好適には約1~8重量の間、そして最も好適には約3~6重量の間の量で塗料組成物中に含まれることができる。本発明の利点は、前記のように、塗料中の金属樹脂酸塩の形成が妨げられる点であるが、金属樹脂酸塩は塗料組成物に別個に添加されることができる。この方法における手順は、金属樹脂酸塩の量を制御しながら制御不能な反応をインサイチューで起こさせるよりむしろ、塗料組成物に、増加した自己研磨率に関する利点を保持させることが認められるであろう。本発明者はまた、高い割合のバーサチック酸versaticacidのビニルエステルのモノマー単位で形成されるオリゴマーまたはポリマーの使用が、防汚自己研磨塗料組成物中で特に有利な結合剤であることを見いだした。従って、一つの態様において、結合剤ivは、少なくとも50重量の、バーサチック酸のビニルエステルのモノマー単位から形成されるオリゴマーまたはポリマー組成物を含んでなることができる。塗料組成物は好適には、防汚塗料組成物である。あるいはまた、もしくは更に、塗料組成物は自己研磨塗料組成物であることができる。用語バーサチック酸により、それは、式中、合計9~11個の炭素原子があり、また各R5およびR6がアルキル基である一般式CR5R6CH3CO2Hに対応する酸または酸の混合物を意味する。バーサチック酸の一般式は以下の式i:に示される。従ってバーサチック酸のビニルエステルの一般式は以下の式ii:に示される。ここで、R5とR6はそれぞれ独立に、C1~C7の、分枝または非分枝アルキル基を表すが、式iiのバーサチック酸のビニルエステル中の炭素原子の総数は11~13の間である。従って、R5とR6はそれぞれ独立に、メチル基、エチル基、線状または分枝プロピル基、線状または分枝ブチル基、線状、分枝または環式ペンチル基、線状、分枝または環式ヘキシル基、あるいは線状、分枝または環式ヘプチル基から選択することができる。例えば、R5がプロピル基として選択される場合は、R6は線状、分枝または環式プロピル、ブチル、またはペンチル基のいずれかとして選択することができ、それによりそれぞれ、11、12または13個の炭素原子をもつバーサチック酸のビニルエステルを作ることができる。バーサチック酸のビニルエステル中の炭素原子数が11であり、従って9個の炭素原子をもつバーサチック酸、のビニルエステルであることは特に好適である。このようなバーサチック酸のビニルエステルは、HexionSpecialityChemicalsから商品名Veova登録商標として市販されている。ポリマーを調製するために必要なモノマーのバランスは、1種以上のあらゆる知られたコモノマー、好適にはその中に1個のエチレンによる不飽和基をもつコモノマー、から選択されることができる。適切なコモノマーはアクリル酸のアルキルエステルおよびアルキルアクリル酸のアルキルエステルを含む。好適なコモノマーは例えば、C1-4アルキルC0-4アルクアクリレート、例えばメチルアクリレート、エチルアクリレート、プロピルアクリレート、ブチルアクリレート、メチルメタアクリレート、エチルメタアクリレート、プロピルメタアクリレート、ブチルメタアクリレート、メチルエタアクリレート、エチルエタアクリレート、プロピルエタアクリレート、ブチルエタアクリレート、メチルプロパアクリレート、エチルプロパアクリレート、プロピルプロパアクリレート、ブチルプロパアクリレート、メチルブタアクリレート、エチルブタアクリレート、プロピルブタアクリレート、ブチルブタアクリレートを含む。特に好適なコモノマーは、メチルアクリレート、エチルアクリレート、プロピルアクリレート、ブチルアクリレートおよびメチルメタアクリレートを含む。バーサチック酸のビニルエステルとともに使用されるコモノマーは、第一の態様に関連して前記のあらゆるモノマーであることができ、とりわけバーサチック酸のビニルエステルとともに使用されるコモノマーは、1種以上の以下のモノマー:アルキルアクリレート、アルキルアルクアクリレート、R13シリルアクリレートここで各R1基は独立に、水素、またはあらゆるアルキル、アルケニル、アルキニル、アラルキルもしくはアリール基から選択される、R23シリルアルクアクリレートここで各R2基は独立に、水素またはあらゆるアルキル、アルケニル、アルキニル、アラルキルもしくはアリール基から選択される、一般式II:R34-mSiOR4mIIここで各R3は独立に、水素、またはあらゆるアルキル、アルケニル、アルキニル、アラルキルもしくはアリール基から選択され、また各R4は独立に、水素またはあらゆるアルキル、アルケニル、アルキニル、アラルキル、アリールから選択され、そしてm=1~4をもつモノマー、であることができることは認められるであろう。ポリマー組成物は好適には、少なくとも約60重量、より好適には少なくとも約70重量、更により好適には、少なくとも80重量、そして更により好適には少なくとも約80重量のバーサチック酸のビニルエステルのモノマー単位を含んでなる。特に好適な態様において、ポリマー組成物は少なくとも約90重量、そして好適には少なくとも約95重量のバーサチック酸のビニルエステルのモノマー単位を含んでなる。最も好適には、ポリマー組成物はバーサチック酸のビニルエステルのモノマー単位の実質的にホモポリマーである。例えば、ポリマー組成物は少なくとも約98重量、または好適には少なくとも約99重量のバーサチック酸のビニルエステルのモノマー単位を含んでなることができる。一つの態様において、ポリマー組成物はもっぱらバーサチック酸のビニルエステルのモノマー単位から形成される。本発明の態様に関連して前記の結合剤は好適には、唯一の結合剤含有物として、または前記のその他の結合剤と組み合わせて、第一の態様の塗料組成物中に含まれることができる。更なる好適な態様において、結合剤ivは少なくとも50重量の、バーサチック酸のビニルエステルのモノマー単位から形成されたオリゴマーまたはポリマー組成物を含んでなる。ポリマー組成物は好適には、少なくとも約60重量、より好適には少なくとも約70重量、更により好適には少なくとも80重量、そして更により好適には少なくとも約80重量のバーサチック酸のビニルエステルのモノマー単位を含んでなる。特に好適な態様において、ポリマー組成物は少なくとも約90重量、そして好適には少なくとも約95重量のバーサチック酸のビニルエステルのモノマー単位を含んでなる。ポリマー組成物は最も好適には、バーサチック酸のビニルエステルのモノマー単位の実質的にホモポリマーである。例えば、ポリマー組成物は少なくとも約98重量、または好適には少なくとも約99重量のバーサチック酸のビニルエステルのモノマー単位を含んでなることができる。更なる好適な態様において、結合剤ivは少なくとも、バーサチック酸のビニルエステルのモノマー単位を含んでなるモノマーの混合物を重合することにより形成される。モノマー混合物は好適には、更に、1種以上の重合開始剤を含んでなる。重合開始剤は例えば、ジ-t-アミル過酸化物のような過酸化化合物であることができる。塗料組成物は好適には、海洋塗料組成物、好適には防汚塗料組成物、好適には自己研磨塗料組成物である。発明の第二の態様に従うと、ロジンまたはその水素化誘導体の1種以上、および少なくとも1種の金属酸化物化合物を含んでなるカルボン酸を含んでなり、3重量未満の金属カルボン酸塩を含む塗料組成物が提供される。塗料組成物は好適には、2.5重量未満、より好適には約2重量未満、更により好適には、約1.5重量未満の金属カルボン酸塩を含んでなる。特に好適な態様において、塗料組成物は1重量未満、より好適には約0.5重量未満の金属カルボン酸塩を含んでなる。塗料組成物は好適には、実質的に金属カルボン酸塩を含まない。カルボン酸はロジンまたはその水素化誘導体を含んでなり、従って金属カルボン酸塩は好適には金属樹脂酸塩である。本発明はまた、本発明の第一または第二の態様に従って塗料組成物で塗布された船舶または海洋構造物に及ぶ。本発明の、また更なる態様に従うと、iロジンまたはその水素化誘導体の1種以上を含んでなるカルボン酸、ii少なくとも1種の金属酸化物化合物、iii脱水剤、およびiv1種以上の結合剤:を含んでなる塗料組成物を形成する方法が提供され、該方法は、成分iまたはiiのいずれかの添加の前に、成分iまたはiiの他方と、脱水剤iiiを接触させる工程を含んでなる。本明細書に含まれるすべての特徴物は前記のあらゆる態様と、どんな組み合わせでも組み合わせることができる。発明のより良い理解のために、そして発明の態様をいかに有効に実施することができるかを示すために、次に、実施例により添付の線図と実施例を参照される。本発明は、以下の、限定しない実施例に関して更に考察される。実施例において、以下の試験法を使用した:試験法缶の安定度:塗料paintを40°Cにおける密閉缶中に保存し、定期的間隔で、ここでは18週後に粘度を測定した。粘度の測定:粘度を標準条件[ASTM試験法D2196-86]下で、HaakeVT181本体E30または100粘度計を使用して測定した。塗料の研磨性の評価:侵食率は全試験にわたり1カ月当りの塗り厚の平均減少μm/月で表されるである。直径20cmのステンレス鋼の円板を標準対食システム乾燥塗り厚、300μmにより保護した。試験される自己研磨塗料組成物の2層を適用して、200~300μm間の総乾燥塗り厚を与えた。試験を20°Cの定温で、定常的に新たに入れ替えられる天然海水中で実施した。中心から9cmにおいて約34km/時間18ノットに対応する1000rpmで円板を回転した。丸1日、塗料を乾燥させた後に、総乾燥塗り厚を2カ月毎に測定した。それは円板の中心から、それぞれ4,5および6,6および9cm離れて配置された幾つかの固定地点で測定された。塗料の防汚効果の評価:防汚効果は、対食塗料に対して、調製された塗料をパネルに適用し、フレーム上にパネルを固定し、活動シーズン中3月から10月、南部オランダ沖の海水入り江中に筏からそのフレームを浸漬することにより試験した。各試験はまた、無毒の対照で塗布されたパネルそれは4週間以内に海草および何かの生物により著しく汚染されたを含んだ。汚染率は汚染物で覆われた面積を記載することにより報告される。実施例調合物1実施例調合物2本実験で使用されたVeova9ホモポリマー溶液は以下のように調製された:キシレン18.505KgVeova974.019KgLuperoxDTA0.814Kgキシレン6.662KgLuperoxDTAはArkemaから市販のジ-t-アミル過酸化物溶液の、過酸化物重合開始剤である。工程1窒素下、一定の撹拌速度下で、キシレン充填物を含む反応器を135°Cで加熱する。工程2135°Cにおいて、モノマー混合物および重合開始剤を3時間にわたり一定速度で反応器中に添加する。添加が完了時に、反応器を135°Cに60分間保持する。工程30.15gのLuperoxDTAを添加し、60分後に添加を3回繰り返す。工程4110°Cに冷却しキシレンで希釈する。工程5キシレンで粘度を調整する。調製後、74.6の固形分含量および49.4dPa.sの粘度Haake,23°Cをもつ溶液を得る。溶液のMwGPCにより、ポリスチレン基準を使用して測定は2.3の多分散性を伴って、7900である。次に実施例調合物1および2の成分を調製法1および2比較例に従って混合した。調製法1および2の詳細は以下に詳述される。実施例調合物1および2はまた、どんな脱水剤の添加もなしに調製された比較例II。この方法は調製法3と名付けられる。調製法1前記の方法1と方法1Aは両方とも本発明に従う方法である。方法1においては、金属酸化物の添加前にロジンと乾燥剤を混合する。方法1Aにおいては、ロジンの添加前に、金属酸化物と乾燥剤を混合する。前記のように、乾燥剤はどんな成分をも添加するより前に、最初に溶剤と混合することができることは認められるであろう。調製法2比較例調製法3比較例II調製法3は調製法1または1Aと同様であるが、乾燥剤の添加を伴わない。従って、以下の塗料組成物が実施例調合物1および2から調製された:結果各塗料を添付の図面に示されるように赤外線分光分析にかけた。図1は塗料1、塗料1比較例および塗料1比較例IIのFTIRスペクトルを示す。図1から認められるように、1730cm-1におけるピークはBMA/MMAコポリマーからのエステルの帯を表し、1695cm-1におけるピークは遊離ロジンからの酸の帯を表し、他方1600cm-1におけるピークは樹脂酸銅からの塩の帯を表す。塗料1は1600cm-1において非常に弱いピークを示し、他方、比較例のスペクトルはずっと強いピークを示し、それは金属樹脂酸塩のより大きい存在を示す。図2においては、これは、塗料2、塗料2比較例および塗料2比較例IIのFTIRスペクトルを示す。図2から認められるように、1720cm-1におけるピークはveovartmホモポリマーからのエステルの帯を表し、1695cm-1におけるピークは遊離ロジンからの酸の帯を表し、他方、1600cm-1におけるピークは樹脂酸銅からの塩の帯を表す。塗料2は1600cm-1におけるピークを全く示さず矢印により示されるように、それは塗料2中の検出可能な金属樹脂酸塩の形成の完全な不在を示す。塗料はまた、研磨率および汚染率について試験された。結果は以下の表に与えられる。実施例調合物3~9更なる実施例調合物をそれぞれ、前記の調製法1に従って、以下の成分を使用して調製した。実施例調合物3PolyaceNSP-100は50の固形分を含み、NittoKaseiから市販のシリルアクリレート結合剤である。実施例調合物3は実施例調合物1と同様であるが、シリルアクリレート共結合剤を含む。実施例調合物4実施例調合物4は実施例調合物2と同様であるが、シリルアクリレート共結合剤を含む。実施例調合物5実施例調合物6実施例調合物6は実施例1と同様であるが亜鉛アクリレート共結合剤を含む。実施例調合物7実施例調合物7は、亜鉛アクリレート共結合剤が使用されたことを除いて、実施例調合物2と同様である。実施例調合物8実施例調合物8は、樹脂酸亜鉛が調合物に添加されることを除いて、実施例調合物1と同様である。実施例調合物9実施例調合物9は、樹脂酸亜鉛が調合物に添加されることを除いて、実施例調合物2に同様である。実施例調合物8および9において、遊離ロジンと樹脂酸亜鉛の量は、調合物中で酸化亜鉛に遊離ロジンを単に添加し、2成分をインサイチューで反応させるよりも、特定量の2種の成分を添加することにより、厳密に制御することができることに注目しなければならない。実施例調合物10、11および12実施例調合物10、11および12は金属酸化物として酸化亜鉛を使用して調製された。証拠のための非常に明白なIRスペクトルを得るために、これらの調合物中にその他の金属酸化物、zinebおよびその他の不活性共結合剤は何も使用されなかった。実施例10および11は前記の方法3に従ってすなわち、どんな脱水剤の添加もなく実施され、他方、実施例12は方法1に従って実施された。これら実施例の詳細は以下の通りである:実施例調合物10BentoneSD2はElementisから市販の沈殿防止剤である。酸化亜鉛は直接的および間接的品質でUmicoreから市販されている。実施例調合物11実施例調合物12図3は、実施例10、11および12に従って形成された塗料の遠心分離により得られた透明な結合剤画分からのオーバーレイ赤外線スペクトルを示す。図3に認めることができるように、実施例10および11のIRスペクトルは、1580cm-1に強い金属樹脂酸塩のピークを示すが、1695cm-1においては遊離ロジンの酸の帯を示さず、他方、実施例12のスペクトルは、ロジン酸に対して1695cm-1において強いピークを示すが、1580cm-1において、金属樹脂酸のピークを示さない。これは、本発明に従う実施例実施例12においては、樹脂酸亜鉛がほとんどまたは全く形成されず、またロジンが未反応で残留することを示す。前記実施例から見られるように、本発明に従う塗料組成物は、驚くほど改善された研磨率および防汚率をもつ塗料組成物をもたらす、ほとんどまたは全く金属樹脂酸塩形成を含まない。本出願物と関連して、本明細書と同時にまたはそれより以前に出願される、そして本明細書とともに公衆の査察に公開されるすべての論文および文書に注目され、またそれらすべての論文および文書の内容が、参照されることにより本明細書に引用されていることとされる。本明細書中に開示されたすべての特徴物あらゆる添付請求項、要約および図面を含むおよび/またはそのように開示されたあらゆる方法またはプロセスのすべての工程は、少なくとも幾つかのこのような特徴物および/または工程が相互に排他性である組み合わせ物を除き、どんな組み合わせでも組み合わせることができる。本明細書に開示された特徴物あらゆる添付請求項、要約および図面を含むはそれぞれ、明白に別記されない限り、同一の、等しいまたは同様な目的に役立つ、代わりの特徴物により置き換えられることができる。従って、明白に別記されない限り、開示される各特徴物は同等なまたは同様な特徴物の包括的系列のほんの一例である。本発明は以上の態様の詳細に限定されない。本発明は、本明細書あらゆる添付請求項、要約および図面を含むに開示された特徴物のあらゆる新規な、またはあらゆる新規な組み合わせに、あるいは、そのように開示されたあらゆる方法またはプロセスの工程のあらゆる新規なもの、またはあらゆる新規な組み合わせ物に及ぶ。"